СМЕШАННАЯ КОМПОЗИЦИЯ, СОДЕРЖАЩАЯ НЕФТЯНОЙ КОКС И ПИРОЛИТИЧЕСКИЙ УГЛЕРОД ДЛЯ ЭЛЕКТРОДОВ

1. Смешанная композиция, содержащая смесь (i) нефтяного кокса в количестве от 20 мас.% до 99 мас.% и (ii) пиролитического углерода в количестве от 1 мас.% до 80 мас.% из расчета на общую массу смешанной композиции, где смешанная композиция содержит по меньшей мере две фракции размера частиц (i) гранулярная более 0 мм и (ii) тонкодисперсная ниже 0,5 мм, где пиролитический углерод присутствует по меньшей мере в фракции гранулярного размера.
2. Смешанная композиция по п. 1, где содержание указанного нефтяного кокса составляет от 70 мас.% до 95 мас.%, и содержание указанного пиролитического углерода составляет от 5 мас.% до 30 мас.%.
3. Смешанная композиция по п. 1, где по меньшей мере 30 мас.% всего пиролитического углерода смешанной композиции находится в гранулярной фракции.
4. Смешанная композиция по п. 1, где по меньшей мере 70 мас.% всего пиролитического углерода смешанной композиции находится в гранулярной фракции.
5. Смешанная композиция по п. 1, где указанная смешанная композиция содержит по меньшей мере три фракции размера частиц: (i) крупная выше 4 мм, (ii) промежуточная от 4 мм до 0,5 мм и (iii) тонкодисперсная ниже 0,5 мм, где пиролитический углерод присутствует по меньшей мере в промежуточной и/или крупной фракциях.
6. Смешанная композиция по п. 1, где по меньшей мере 30 мас.% всего пиролитического углерода смешанной композиции находится в фракции промежуточного размера.
3
3
7. Смешанная композиция по п. 1, где плотность указанного пиролитического углерода находится в интервале от 1,8 см до 2,2 г/см.
8. Смешанная композиция по п. 1, где размер кристалла указанного пиролитического углерода находится в интервале от 30 Å до 50 Å.
9. Смешанная композиция по п. 1, где используют прокаленный нефтяной кокс, и где содержание серы находится в интервале от 1,5 мас.% до 7,0 мас.% из расчета на общую массу нефтяного кокса.
10. Способ получения смешанной композиции по п. 1, который включает смешивание пиролитического углерода и нефтяного кокса.
11. Состав электрода, содержащий смесь (i) смешанной композиции нефтяного кокса и пиролитического углерода по любому из пп. 1-9, (ii) огарков и/или лома и (iii) связующего материала.
12. Состав электрода по п. 11, где от 35 мас.% до 95 мас.% из расчета на общую массу состава электрода составляет смешанная композиция, от 0 мас.% до 40 мас.% из расчета на общую массу состава электрода составляют огарки и/или лом и от 5 мас.% до 25 мас.% из расчета на общую массу состава электрода составляет связующее.
13. Способ получения состава электрода по п. 11, который включает предварительный нагрев указанной смешанной композиции и огарков и/или лома и смешивание указанной предварительно нагретой смеси со связующим.
14. Углеродный электрод, подходящий для применения в качестве анода в алюминиевом электролизере, который содержит смешанную композицию, содержащую смесь (i) нефтяного кокса в количестве от 20 мас.% до 99 мас.% и (ii) пиролитического углерода в количестве от 1 до 80 мас.% из расчета на общую массу смешанной композиции, где смешанная композиция содержит по меньшей мере две фракции размера частиц (i) гранулярная более 0,5 мм и (ii) тонкодисперсная ниже 0,5 мм, где пиролитический углерод присутствует по меньшей мере в фракции гранулярного размера.
15. Способ получения углеродного электрода, подходящего для применения в качестве анода в алюминиевом электролизере, который включает смешивание смешанной композиции по любому из пп. 1-9 с огарками и/или ломом и связующим материалом при повышенной температуре с образованием пасты и обжиг указанного твердого тела при повышенной температуре с образованием углеродного электрода.
16. Способ получения алюминия, где электродный углерод по п. 14 применяют в качестве углеродного анода в алюминиевом электролизере.